(57)【特許請求の範囲】
【請求項１】
ジカルボン酸とジオールとからなる原料成分の７０重量％以上が植物由来材料で、かつ酸価が２．０ＫＯＨｍｇ／ｇ以下のポリエステル１００重量部にイソシアネート基を有する（メタ）アクリレート１．０〜６．０重量部を反応させて得られる光架橋可能な２重結合を有するポリエステル系樹脂を主剤とし、上記のポリエステル１００重量部あたり、光開始剤０．０５〜１．００重量部と、架橋剤０〜１．０重量部を含むことを特徴とするポリエステル系の光架橋型粘着剤組成物。
【請求項２】
ジカルボン酸がダイマー酸であり、ジオールがダイマージオールである請求項１に記載のポリエステル系の光架橋型粘着剤組成物。
【請求項３】
光架橋後のガラス転移温度が−７０℃〜−２０℃、光架橋後の２３℃での貯蔵弾性率が１×１０4 〜１×１０6 Ｐａである請求項１または２に記載のポリエステル系の光架橋型粘着剤組成物。
【発明の詳細な説明】
【技術分野】
【０００１】
本発明は、植物由来材料から得られるポリエステル系の光架橋型粘着剤組成物に関し、良好な粘着特性と生産性および保存安定性に優れ、表面保護用など粘着シートの使い捨てを前提とした用途に適した上記粘着剤組成物に関する。
【背景技術】
【０００２】
昨今、化石資源の枯渇や地球の温暖化対策として、再生可能な材料である植物由来材料の使用が推奨され始めている。
粘着剤の材料には、これまで、主にアクリル系の材料などが使用されているが、現在のところ、粘着剤に使用可能な植物由来のアクリル系の材料は見つかっていない。
一方、ポリエステル系の粘着剤の材料であるジカルポン酸やジオールには、植物由来のものがあり、これらの再生可能な循環型材料を使用することにより、地球環境への負荷を低減することが可能である。
【０００３】
ところで、粘着剤は、一般に、耐熱性や保持特性の向上のために、塗工後に分子の架橋処理を行っている。
従来のポリエステル系の粘着剤には、イソシアネート系やエポキシ系の架橋剤を用いて熱架橋するタイプのものがあるが、これらは水分の影響を受けやすく、ポリマーや架橋剤の含水量により特性が変化したり、白化や気泡が発生するなどの課題があった。
また、これら熱架橋型の粘着剤では、架橋反応を完結させるために、塗工後３日程度の熟成が必要であり生産性が悪く、この課題を解決するために架橋促進剤を用いると、ゲル化しやすくなり保存性が低下するという課題もあつた。
【０００４】
これらの課題を解決するため、ポリエステルに光架橋可能な２重結合を導入して光架橋させることにより、水分の影響を受け難くなり、塗工後の熟成工程も必要でなく、保存性にも優れる粘着剤が得られることが知られている。
架橋にはカチオン架橋とラジカル架橋とがあるが、前者のカチオン架橋では水分により架橋を阻害されるおそれがある。これに対し、ラジカル架橋は、上記課題の解決に適しており、特許文献１〜４など数多くの提案がなされている。
【特許文献１】特開平８−１６５４５７号公報
【特許文献２】特開平３−２３９７７９号公報
【特許文献３】特開平１−２７５６１５号公報
【特許文献４】特開平１−２９２０１７号公報
【発明の開示】
【発明が解決しようとする課題】
【０００５】
しかしながら、上記従来のポリエステル系の光架橋型粘着剤には、原料成分に植物由来材料を用いたものはほとんどなく、この植物由来材料を用いて粘着特性に優れるポリエステル系の粘着剤は今のところ見出されていない。
本発明は、このような事情に照らし、水分の影響を受け難く塗工後の熟成工程も不要で生産性に優れ保存性にも優れるポリエステル系の光架橋型粘着剤組成物として、原料成分に植物由来材料を用いて粘着特性に優れるものを得ることを課題としている。
【課題を解決するための手段】
【０００６】
本発明者らは、上記の課題に対して、鋭意研究の結果、水分の影響を受け難く塗工後の熟成工程も不要で生産性に優れ保存性にも優れるポリエステル系の光架橋型粘着剤組成物として、原料成分に植物由来材料を用いた特定範囲の酸価を有するポリエステルに官能基を有する（メタ）アクリレートを特定量反応させ、これに特定量の光開始剤と必要により特定量の架橋剤を配合することにより、光架橋後に優れた粘着特性を発揮する植物由来の粘着剤が得られることを見出し、本発明を完成するに至った。
【０００７】
すなわち、本発明は、ジカルボン酸とジオールとからなる原料成分の７０重量％以上が植物由来材料で、かつ酸価が２．０ＫＯＨｍｇ／ｇ以下のポリエステル１００重量部にイソシアネート基を有する（メタ）アクリレート１．０〜６．０重量部を反応させて得られる光架橋可能な２重結合を有するポリエステル系樹脂を主剤とし、上記のポリエステル１００重量部あたり、光開始剤０．０５〜１．００重量部と、架橋剤０〜１．０重量部を含むことを特徴とするポリエステル系の光架橋型粘着剤組成物に係るものである。
特に、本発明は、ジカルボン酸がダイマー酸であり、ジオールがダイマージオールである上記構成のポリエステル系の光架橋型粘着剤組成物と、光架橋後のガラス転移温度が−７０℃〜−２０℃、光架橋後の２３℃での貯蔵弾性率が１×１０4 〜１×１０6 Ｐａである上記構成のポリエステル系の光架橋型粘着剤組成物とを提供できるものである。
【発明の効果】
【０００８】
このように、本発明は、植物由来材料を用いた特定範囲の酸価を有するポリエステルに官能基を有する（メタ）アクリレートを特定量反応させて得られる光架橋可能な２重結合を有するポリエステル系樹脂を主剤とし、これに特定量の光開始剤などを配合することで水分の影響を受け難く生産性および保存性に優れる光架橋型粘着剤組成物として、光架橋後に優れた粘着特性を発揮する植物由来のものを提供できる。
【発明を実施するための最良の形態】
【０００９】
本発明におけるポリエステルは、ジカルボン酸とジオールとからなる原料成分の全重量の７０重量％以上が植物由来材料であり、好ましくは８０重量％以上、さらに好ましくは９０重量％以上、最も好ましくは９５重量％以上が植物由来材料であるのがよい。
植物由来のジカルポン酸には、ヒマシ油由来のセバシン酸やオレイン酸などから得られるダイマー酸などがあり、植物由来のジオールには、ヒマシ油から誘導される脂肪酸エステルやオレイン酸などから得られるダイマージオールなどがある。
原料成分としてダイマー酸やダイマージオールを用いると、ポリエステルのガラス転移温度Ｔｇを容易に下げることができるので、特に望ましい。
【００１０】
また、本発明におけるポリエステルは、酸価が２．０ｍｇＫＯＨ／ｇ以下であることが必要であり、特に好ましくは１．５ｍｇＫＯＨ／ｇ以下、より好ましくは１．０ｍｇＫＯＨ／ｇ以下であるのがよい。
ポリエステルの酸価が２．０ｍｇＫＯＨ／ｇを超えると、これと（メタ）アクリレートの官能基との反応性が低下してくるため、光架橋後のポリマーのゲル分率が上昇し難くなり、粘着剤の保持特性が低下する。
【００１１】
本発明において、このようなポリエステルを得る方法は限定されない。原料成分である上記のジカルボン酸とジオールとを、得られるポリエステルの酸価が上記範囲となる所定割合で常法により縮合重合反応させればよい。この縮合重合反応は、有機溶剤を使用して行ってもよいし、減圧下無溶剤で行ってもよい。
縮合重合反応には、一般の縮合反応に用いられる触媒を用いるのがよい。具体的には、テトラ−ｎ−ブチルチタネート、テトライソプロピルチタネート、三酸化アンチモン、ブチルスズオキシドなどの金属化合物が挙げられる。
触媒の使用量は、敵宜選択できるが、ジカルボン酸１００モル当量に対し、０．１〜２モル当量、好ましくは０．４〜１．７モル当量、さらに好ましくは０．７〜１．４モル当量であるのがよい。０．１モル当量未満では反応速度が著しく遅くなり、２モル当量を超えると、反応速度に対する効果がないので、好ましくない。
【００１２】
本発明においては、このようなポリエステルに官能基を有する（メタ）アクリレートを反応させて、光架橋可能な２重結合を有するポリエステル系樹脂を得る。
ここで使用する官能基を有する（メタ）アクリレートは、ポリエステルに対し反応可能な官能基を有するものであればよいが、ポリエステルのカルボキシル基や水酸基と反応して水が発生するものは好ましくない。
このような観点から、上記の（メタ）アクリレートには、官能基としてイソシアネート基を有する（メタ）アクリレートを用いるのが望ましい。具体的には、イソシアネートアルキル（メタ）アクリレートとして、３−（メタ）アクリロイルオキシプロピルイソシアネート、２−（メタ）アクリロイルオキシエチルイソシアネート、（メタ）アクリロイルオキシメチルイソシアネートなどを用いることができる。
【００１３】
ポリエステルと官能基を有する（メタ）アクリレートとを反応させる方法は、特に限定されない。一般には、ポリエステルに官能基を有する（メタ）アクリレートを加え、撹拌しながら５０〜１５０℃で３〜１２時間程度反応させればよい。
ポリエステルが高粘度でそのままでは撹拌できないときは、適宜の有機溶剤を使用してポリエステルを希釈し低粘度化した状態で撹拌することができる。その際は、有機溶剤の沸点以下の温度で撹拌するのが望ましい。
【００１４】
官能基を有する（メタ）アクリレートの使用量は、ポリエステル１００重量部あたり、１．０〜６．０量部、好ましくは２．０〜５．０重量部とするのがよい。
官能基を有する（メタ）アクリレートが１．０重量部未満では、光架橋後のポリマーのゲル分率が低下して保持性などの粘着特性が低下する。６．０重量部を超えて用いても、光架橋後のポリマーのゲル分率のそれ以上の上昇は得られず、またポリマー中に未反応のアクリレートが残存し粘着力が低下してくるなどの心配がある。
【００１５】
本発明においては、このような反応により得られる光架橋可能な２重結合を有するポリエステル系樹脂を主剤成分とし、これに光開始剤と必要により架橋剤を配合することにより、ポリエステル系の光架橋型粘着剤組成物とする。
光開始剤には、ベンゾインメチルエーテル、ベンゾインイソプロピルエーテルなどのベンゾインエーテル類、アニゾインメチルエーテルなどの置換ベンゾインエーテル類、２，２−ジエトキシアセトフェノン、２，２−ジメトキシ−２−フェノンアセトフェノンなどの置換アセトフェノン類、２−メチル−２−ヒドロキシプロピオフェノンなどの置換−α−ケトール類、２−ナフタレンスルホニルクロリドなどの芳香族スルホニルクロリド類、１−フェノン−１，１−プロパンジオン−２−（ｏ−エトキシカルボニル）オキシムなどの光活性オキシム類があり、１種または２種以上を併用してもよい。
【００１６】
このような光開始剤の配合量は、光架橋可能な２重結合を有するポリエステル系樹脂の原料ポリステル〔つまり、官能基を有する（メタ）アクリレートを反応させる前のポリエスル〕１００重量部あたり、０．０５〜１．００重量部、好ましくは０．１〜０．６重量部とするのがよい。
光開始剤の配合量が０．０５重量部未満では、ポリエステル系樹脂を十分に架橋させることができず保持性や粘着力などの粘着特性が低下する。また、１．００重量部を超えて使用すると、粘着力の低下や黄変や臭気の原因となる。
【００１７】
架橋剤には、分子内に（メタ）アクリロイル基を２個以上有する多官能（メタ）アクリレートとして、トリメチロールプロパントリ（メタ）アクリレート、ペンタエリスリトールテトラ（メタ）アクリレート、１，２−エチレングリコールジ（メタ）アクリレート、１，６−ヘキサンジオールジ（メタ）アクリレートなどが用いられる。
架橋剤の配合量は、光架橋可能な２重結合を有するポリエステル系樹脂の原料ポリステル〔つまり、官能基を有する（メタ）アクリレートを反応させる前のポリエスル〕１００重量部あたり、０〜１．０重量部、好ましくは０〜０．６重量部とするのがよい。架橋剤の配合により、光架橋後の粘着力の向上をはかることができるが、１．０重量部を超えて配合すると粘着力が却って低下するおそれがある。
【００１８】
本発明のポリエステル系の光架橋型粘着剤組成物には、さらに必要により、光架橋を妨げることのない配合剤として、例えば、酸化防止剤，老化防止剤、着色剤、充填剤などの公知の各種配合剤を配合することもできる。
本発明においては、このポリエステル系の光架橋型粘着剤組成物を剥離ライナーとしての剥離処理フィルム上に塗布し、紫外線の照射による光架橋処理を施すことにより、光架橋物からなる粘着剤層を形成することができる。
塗布厚さを光架橋処理後で通常３０〜１００μｍとなるようにしてシート状やテープ状などの形態とすることができる。有機溶剤で希釈した組成物では、塗布後乾燥し有機溶剤を除去したの、紫外線照射を行うことができる。
【００１９】
紫外線源としては、水銀アーク、炭素アーク、低圧水銀ランプ、中・高圧水銀ランプ、メタルハライドランプ  ブラックライトなどの一般の照明装置が用いられる。
紫外線の強度は、被照射体までの距離や電圧の調整および照射時間（生産性）との兼ね合いで適宜設定できるが、２００〜３，０００ｍＪ／ｃｍ2 、好ましくは５００〜２，０００ｍＪ／ｃｍ2 とするのがよい。
光架橋処理は、酸素雰囲気で行うこともできるが、紫外線の短波長光によるポリマーの劣化防止のため、３００ｎｍ以下の波長をカットした方が好ましい。このような方法としては、パイレツクス硝子やソーダ硝子、ボリエチレンテレフタレート（ＰＥＴ）フィルムなどをフィルターとして用いる方法が挙げられる。
【００２０】
本発明のポリエステル系の光架橋型粘着剤組成物は、光架橋後の特性として、つまり、上記した光架橋物からなる粘着剤層として、そのガラス転移温度Ｔｇが−７０℃〜−２０℃、好ましくは−５０℃〜−３０℃であり、また２３℃での貯蔵弾性率Ｇ′が１×１０4 〜１×１０6 Ｐａ、好ましくは１×１０5 〜５×１０5 Ｐａである。
光架橋後のＴｇが−７０℃未満では弾性率が低くなる傾向があり、粘着剤として保持力が低下し、−２０℃を超えると弾性率が高くなり、粘着力が低下する傾向にある。また、光架橋後の２３℃での貯蔵弾性率Ｇ′が１×１０4 Ｐａ未満では凝集力が低く保持性が低下し、１×１０6 Ｐａを超えると粘着力が低下する傾向にある。
【実施例】
【００２１】
つぎに、本発明の実施例を記載して、より具体的に説明する。なお、以下において、部とあるのは重量部を意味するものとする。
なおまた、以下の実施例および比較例で使用したポリエステルａ〜ｄは、下記の方法により製造したものである。
【００２２】
＜ポリエステルａ＞
三つ口セパラブルフラスコに撹拌機、温度計を付し、これにダイマージオール（ユニケマ社製のプリポール２０３３、分子量５３７）１００ｇ、ダイマー酸（ユニケマ社製のプリポール１００９、分子量５６７）１００ｇ、触媒としてジ−ｎ−ブチルスズオキシド（キシダ化学社製のＤＢＴＯ、分子量２４９）０．４５ｇ（ダイマー酸１０モルに対し０．１モル）を仕込み、減圧雰囲気（０．０９ＭＰａ）で撹拌しながら１８０℃まで昇温し、この温度を保持した。しばらくすると反応水の流出分離が認められ、反応が進行しはじめた。約１５時間反応を続け、反応終了後粘度を低下させるために、キシレン１００ｇを加えて撹拌し、ポリエステルａを得た。
このポリエステルａの酸価は０．９ｍｇＫＯＨ／ｇで、溶媒（キシレン）を除いたポリエステル全重量に占める植物由来成分の割合は９９．８重量％であった。
【００２３】
＜ポリエステルｂ＞
ダイマー酸に代えて、セバシン酸（豊国製油社製、分子量２０２）を３６ｇ仕込んだ以外は、ポリエステルａと同様にして、ポリエステルｂを得た。
このポリエステルｂの酸価は０．９ｍｇＫＯＨ／ｇで、溶媒を除いたポリエステル全重量に占める植物由来成分の割合は９９．７重量％であった。
【００２４】
＜ポリエステルｃ＞
ダイマー酸を１０５ｇ仕込んだ以外は、ポリエステルａと同様にして、ポリエステルｃを得た。
このポリエステルｃの酸価は１．８ｍｇＫＯＨ／ｇで、溶媒を除いたポリエステル全重量に占める植物由来成分の割合は９９．８重量％であった。
【００２５】
＜ポリエステルｄ＞
ダイマー酸を１１１ｇ仕込んだ以外は、ポリエステルａと同様にして、ポリエステルｄを得た。
このポリエステルｄの酸価は５．０ｍｇＫＯＨ／ｇで、溶媒を除いたポリエステル全重量に占める植物由来成分の割合は９９．８重量％であった。
【００２６】
なお、上記ポリエステルａ〜ｄの酸価は、下記の方法で測定したものである。また、上記ポリエステルａ〜ｄの製造に使用した原料成分（ジオール、ジカルボン酸、触媒）と、その物性（酸価、植物由来原料割合）を、表１にまとめて示した。
【００２７】
＜酸価＞
溶媒として、トルエン／イソプロピルアルコール（ＩＰＡ）／蒸留水の重量比５０／４９．５／０．５の混合液を調製した。サンプル０．５ｇを秤量し、上記のトルエン／ＩＰＡ／蒸留水混合液５０ｇに溶解した。この試料に対し、ＨＩＲＡＮＭＡ社製の滴定装置Ｂ−９００を用いてＫＯＨにて中和滴定を行い、下記の式で酸価を求めた。
酸価〔ｍｇＫＯＨ／ｇ〕＝（サンプル滴定量−ブランク滴定量ｍｌ）×５．６１１×ＫＯＨ力価／サンブル重量ｇ
【００２８】
【表１】
0005049736.tif 000002
【００２９】
実施例１
三つ口セパラブルフラスコに撹拌機、温度計、冷却管を付し、これにポリエステルａ、このポリエステルａ固形分１００部あたり、２−メタクロイルオキシエチルイソシアネート（昭和電工社製のカレンズ−ＭＯＩ、以下「ＭＯＩ」という）を３部仕込み、撹拌しながら７０℃まで昇温し、この温度を９時間保持し反応を完結させた。
その後、上記反応物に、光開始剤である１−ヒドロキシシクロヘキシルフェニルケトン（チバガイギー社製のイルガキュアー１８４、以下「Ｉｒｇ１８４」という）と２，２−ジメトキシ−２−フェニルアセトフェノン（チバガイギー社製のイルガキュアー６５１、以下「Ｉｒｇ６５１」という）をそれぞれ０．１部、架橋剤であるトリメテロールプロパントリアクリレート（大阪有機社製のビスコート２９５、以下「ＴＭＰＴＡ」という）を０．２部配合して、ポリエステル系の光架橋型粘着剤組成物とした。
【００３０】
つぎに、この光架橋型粘着剤組成物を乾燥後の厚さが５０μｍになるように、剥離処理したポリエチレンテレフタレート（ＰＥＴ）フィルムの剥離処理面に塗布し、１００℃で３分乾燥後、メタルハライドランプを用いて照度１５０ｍＷ／ｃｍ2 で光量１，０００ｍＪ／ｃｍ2 照射し、光架橋させた粘着剤層を形成した。
なお、上記照射の際、剥離処理したＰＥＴフィルムの剥離処理面を塗布面に被せメタルハライドランプの３００ｎｍ以下の波長をカットした。
【００３１】
実施例２
ポリエステルａに代えて、ポリエステルｂを使用した以外は、実施例１と同様にして、ポリエステル系の光架橋型粘着剤組成物を得、またこれを用いて実施例１と同様にして、光架橋させた粘着剤層を形成した。
【００３２】
実施例３
ポリエステルａに代えて、ポリエステルｃを使用した以外は、実施例１と同様にして、ポリエステル系の光架橋型粘着剤組成物を得、またこれを用いて実施例１と同様にして、光架橋させた粘着剤層を形成した。
【００３３】
実施例４
架橋剤であるＴＭＰＴＡを配合しなかった以外は、実施例１と同様にして、ポリエステル系の光架橋型粘着剤組成物を得、またこれを用いて実施例１と同様にして、光架橋させた粘着剤層を形成した。
【００３４】
実施例５
ＭＯＩを１部仕込むようにした以外は、実施例１と同様にして、ポリエステル系の光架橋型粘着剤組成物を得、またこれを用いて実施例１と同様にして、光架橋させた粘着剤層を形成した。
【００３５】
実施例６
ＭＯＩを６部仕込むようにした以外は、実施例１と同様にして、ポリエステル系の光架橋型粘着剤組成物を得、またこれを用いて実施例１と同様にして、光架橋させた粘着剤層を形成した。
【００３６】
実施例７
Ｉｒｇ１８４とＩｒｇ６５１をそれぞれ０．０２５部配合するようにした以外は、実施例１と同様にして、ポリエステル系の光架橋型粘着剤組成物を得、またこれを用いて実施例１と同様にして、光架橋させた粘着剤層を形成した。
【００３７】
実施例８
Ｉｒｇ１８４とＩｒｇ６５１をそれぞれ０．５部配合するようにした以外は、実施例１と同様にして、ポリエステル系の光架橋型粘着剤組成物を得、またこれを用いて実施例１と同様にして、光架橋させた粘着剤層を形成した。
【００３８】
比較例１
ポリエステルａに代えて、ポリエステルｄを使用した以外は、実施例１と同様にして、ポリエステル系の光架橋型粘着剤組成物を得、またこれを用いて実施例１と同様にして、光架橋させた粘着剤層を形成した。
【００３９】
比較例２
ＭＯＩに代えて、２−ヒドロキシエチルアクリレート（大阪有機社性のＨＥＡ、以下「ＨＥＡ」という）を３部仕込むようにした以外は、実施例１と同様にして、ポリエステル系の光架橋型粘着剤組成物を得、またこれを用いて実施例１と同様にして、光架橋させた粘着剤層を形成した。
【００４０】
比較例３
ＭＯＩに代えて、ＨＥＡを３部仕込むようにした以外は、比較例１と同様にして、ポリエステル系の光架橋型粘着剤組成物を得、またこれを用いて実施例１と同様にして、光架橋させた粘着剤層を形成した。
【００４１】
比較例４
架橋剤であるＴＭＰＴＡを２部配合するようにした以外は、実施例１と同様にして、ポリエステル系の光架橋型粘着剤組成物を得、またこれを用いて実施例１と同様にして、光架橋させた粘着剤層を形成した。
【００４２】
比較例５
ＭＯＩを０．５部仕込むようにした以外は、実施例１と同様にして、ポリエステル系の光架橋型粘着剤組成物を得、またこれを用いて実施例１と同様にして、光架橋させた粘着剤層を形成した。
【００４３】
比較例６
ＭＯＩを８部仕込むようにした以外は、実施例１と同様にして、ポリエステル系の光架橋型粘着剤組成物を得、またこれを用いて実施例１と同様にして、光架橋させた粘着剤層を形成した。
【００４４】
比較例７
Ｉｒｇ１８４とＩｒｇ６５１をそれぞれ０．０１部配合するようにした以外は、実施例１と同様にして、ポリエステル系の光架橋型粘着剤組成物を得、またこれを用いて実施例１と同様にして、光架橋させた粘着剤層を形成した。
【００４５】
比較例８
Ｉｒｇ１８４とＩｒｇ６５１をそれぞれ０．７部配合するようにした以外は、実施例１と同様にして、ポリエステル系の光架橋型粘着剤組成物を得、またこれを用いて実施例１と同様にして、光架橋させた粘着剤層を形成した。
【００４６】
上記の実施例１〜８および比較例１〜８の各粘着剤組成物に関して、光架橋後のガラス転移温度Ｔｇ、貯蔵弾性率Ｇ′およびゲル分率と、粘着力および保持力を、下記の方法で測定した。これらの結果は、表２〜表５に示されるとおりであった。なお、各表には、粘着剤組成物の配合成分についても、併記した。
【００４７】
＜がラス転移温度Ｔｇ＞
サンプル：厚さ３ｍｍ×直径８ｍｍφ
測定装置：Ｒｈｅｏｍｅｔｒｉｃ  Ｓｃｉｅｎｔｉｆｉｃ社製  ＡＲＥＳ
パラレルプレート（せん断試験用）使用  周波数１Ｈｚ
Ｇ”のピーク値をＴｇとした。
【００４８】
＜貯蔵弾性率Ｇ′＞
サンプル：厚さ３ｍｍ×直径８ｍｍφ
測定装置：Ｒｈｅｏｍｅｔｒｉｃ  Ｓｃｉｅｎｔｉｆｉｃ社製  ＡＲＥＳ
パラレルプレート（せん断試験用）使用  周波数１Ｈｚ
２３℃でのＧ′の値を貯蔵弾性率Ｇ′とした。
【００４９】
＜ゲル分率＞
測定片として厚さが５０μｍの粘着剤層を５ｃｍ×５ｃｍ角に切り出した。このサンプルを重さがわかっているポリテトラフルオロエチレン（ＰＴＦＥ）シートで包み重量を秤量し、トルエン中に２３℃で７日間放置して、サンプル中のゾル分を抽出した。その後、１２０℃で２時間乾燥し、乾燥後の重量を秤量した。下記の式でゲル分率を算出した。
ゲル分率（重量％）＝〔（乾燥後の重量−ポリテトラフルオロエチレンシート重量）／（乾燥前の重量−ポリテトラフルオロエチレンシート重量）〕×１００
【００５０】
＜粘着力＞
厚さが５０μｍの粘着剤層の剥離処理したＰＥＴフィルムが貼られていない面にコロナ処理を施した厚さが２５μｍのＰＥＴフィルムを貼り付けて測定片とした。この測定片を用いてＪＩＳ  Ｃ  ２１０７の粘着力試験（１８０度引き剥がし法）に準じて、粘着力を測定した。ただし、圧着は２ｋｇのローラーを１往復して行い、試験板はステルス板を使用し、試験片は幅２０ｍｍにし、引張り速度は３００ｍｍ／分とした。その他は、上記の粘着力試験と同様にして、測定を行った。
【００５１】
＜保持力＞
厚さが５０μｍの粘着剤層の剥離処理したＰＥＴフィルムが貼られていない面に厚さが９０μｍのアルミテープを貼り合わせて、１０×１００μｍに切り出した。このサンプルを、１２５×２５×２ｍｍのベークライト板に、１０ｍｍ×２０ｍｍラップするように、５ｋｇロールで１往復し圧着して貼り合わせ、試験片とした。この試験片を、８０℃雰囲気下で３０分放置したのち、０．５ｋｇの荷重を加え、８０℃の雰囲気下に１時間放置後のサンプルのズレ長さを測定して、保持力とした。
【００５２】
【表２】
0005049736.tif 000003
【００５３】
【表３】
0005049736.tif 000004
【００５４】
【表４】
0005049736.tif 000005
【００５５】
【表５】
0005049736.tif 000006
【００５６】
上記表2 〜表５の結果から明らかなように、本発明の実施例１〜８では、粘着力および保持力を満足し、粘着特性に優れる植物由来材料のポリエステル系の光架橋型粘着剤組成物を提供できるものであることかわかる。これに対し、比較例１〜８では、本発明のような植物由来材料で粘着特性に優れるものは得られていない。